【手続補正書】
【提出日】平成21年4月24日(2009.4.24)
【手続補正１】
【補正対象書類名】特許請求の範囲
【補正対象項目名】全文
【補正方法】変更
【補正の内容】
【特許請求の範囲】
【請求項１】
下記の式１
【化１】
2008539309.tif 000001
（式中、
Ｄはアリールオレフィン、ビニルエーテル、アリルエーテル、α−オレフィンおよびジエンよりなる群から選択される少なくとも１種のビニルモノマーであり、
各Ｍは独立に、Ｈ、ＮＨ４、Ｃａ、Ｍｇ、Ａｌ、または第Ｉ族金属であり、
ＲはＨ、Ｃ１〜Ｃ１６のアルキル基、またはアリールアルキル基であり、
Ｒｆは、全てフッ素化された直鎖または分岐のＣ２〜Ｃ２０の脂肪族基またはその混合物であって、任意選択的に少なくとも１個の酸素原子によって中断されており、
ｘは１〜約１０、またはそれらの組合せであり、
ｋおよびｈはそれぞれ独立して正の整数であり、
ｉおよびｊは両方が同時にゼロではないとう条件で、ｉおよびｊはそれぞれ独立してゼロまたは正の整数であり、
ｋ対（ｈ＋ｉ＋ｊ）のモル比が約３：１から約１：３であり、ｈ対（ｉ＋ｊ）のモル比が約１：９９から約２２：７８である）
のモノマーを含むことを特徴とするコポリマー。
【請求項２】
耐汚染性および耐汚れ性を基材に付与する方法であって、下記の式１
【化２】
2008539309.tif 000002
（式中、
Ｄはアリールオレフィン、ビニルエーテル、アリルエーテル、α−オレフィンおよびジエンよりなる群から選択される少なくとも１種のビニルモノマーであり、
各Ｍは独立にＨ、ＮＨ４、Ｃａ、Ｍｇ、Ａｌ、または第Ｉ族金属であり、
ＲはＨ、Ｃ１〜Ｃ１６のアルキル基、またはアリールアルキル基であり、
Ｒｆは、全てフッ素化された直鎖または分岐のＣ２〜Ｃ２０の脂肪族基またはその混合物であって、任意選択的に少なくとも１個の酸素原子によって中断されており、
ｘは１〜約１０またはそれらの組合せであり、
ｋおよびｈはそれぞれ独立して正の整数であり、
ｉおよびｊはそれぞれ独立して正の整数であるか、またはｉがゼロでありｊが正の整数であり、
ｋ対（ｈ＋ｉ＋ｊ）のモル比が約３：１から約１：３であり、かつｈ対（ｉ＋ｊ）のモル比が約１：９９から約２２：７８となるようになっている）
のコポリマーを単一の工程で前記基材に塗布することを含むことを特徴とする方法。
【手続補正２】
【補正対象書類名】明細書
【補正対象項目名】００７７
【補正方法】変更
【補正の内容】
【００７７】
表３は、本発明の組成物の場合、単一の組成物を基材に塗布することで、耐汚染性および耐汚れ性の両方が付与されることを示している。従来の汚染防止剤および防汚剤は、優れた耐汚染性かまたは優れた耐汚れ性のいずれかを付与するが、通常は、その両方を同時に付与することはない。表３は、本発明の組成物が、先行技術の防汚剤と比較した場合に、同等または改善された耐汚れ性とともに優れた耐コーヒー汚染性を示したことを示している。このことは、実施例１および２を比較例Ａ１（対照標準）およびＢ１（従来の防汚剤）と比較し、さらに実施例３および４を比較例Ａ２（対照標準）およびＢ２（従来の防汚剤）と比較すると分かる。表３は、先行技術の汚染防止剤と比較すると、本発明の組成物が同等の耐汚れ性とともに改善された耐汚染性を示したことも示している。このことは、実施例３および４を比較例Ｃ（従来の汚染防止剤）と比較すると分かる。比較例ＥおよびＦを比較例Ｄ（従来の汚染防止剤）と対比すると、Ｒｆ−ＣＨ２ＣＨ２ＮＨ２の含有レベルを高くしても同じほど効果的ではないことが分かる。実施例５は、コーヒー汚染防止は、Ｒｆ−ＣＨ２ＣＨ２ＮＨ２を含有したポリ（アリルフェニルエーテル−ｃｏ−無水マレイン酸）を使用すると、効果的であることを示している。
なお、本発明の好ましい態様としては以下のものを挙げることができる。
１．下記の式１
【化３】
2008539309.tif 000003
（式中、
Ｄはアリールオレフィン、ビニルエーテル、アリルエーテル、α−オレフィンおよびジエンよりなる群から選択される少なくとも１種のビニルモノマーであり、
各Ｍは独立に、Ｈ、ＮＨ４、Ｃａ、Ｍｇ、Ａｌ、または第Ｉ族金属であり、
ＲはＨ、Ｃ１〜Ｃ１６のアルキル基、またはアリールアルキル基であり、
Ｒｆは、全てフッ素化された直鎖または分岐のＣ２〜Ｃ２０の脂肪族基またはその混合物であって、任意選択的に少なくとも１個の酸素原子によって中断されており、
ｘは１〜約１０、またはそれらの組合せであり、
ｋおよびｈはそれぞれ独立して正の整数であり、
ｉおよびｊは両方が同時にゼロではないとう条件で、ｉおよびｊはそれぞれ独立してゼロまたは正の整数であり、
ｋ対（ｈ＋ｉ＋ｊ）のモル比が約３：１から約１：３であり、ｈ対（ｉ＋ｊ）のモル比が約１：９９から約２２：７８である）
のモノマーを含むことを特徴とするコポリマー。
２．Ｒｆが式Ｆ（ＣＦ２ＣＦ）ｎ（式中、ｎは１〜約１０である）を有するパーフルオロアルキル基またはその混合物であることを特徴とする１に記載のコポリマー。
３．Ｄがスチレン、ブチルビニルエーテル、フェニルアリルエーテル、１−オクテン、若しくは１，３−ブタジエンであり、かつＭがＨ、Ｎａ若しくはＫであるか、若しくは１つのＭがＨであり残りがＮａ若しくはＫであることを特徴とする１に記載のコポリマー。
４．界面活性剤、汚染防止剤、防汚剤、撥水剤、撥油剤、帯電防止剤、抗微生物剤、軟化剤、酸化防止剤、耐光剤、耐変色剤、または水をさらに含むことを特徴とする１に記載のコポリマー。
５．無水マレイン酸コポリマーをＮ−（パーフルオロアルキルアルキル）アミンと接触させることによって製造されるコポリマーであって、前記Ｎ−（パーフルオロアルキルアルキル）アミンが下記の式２
Ｒｆ−（ＣＨ２）ｘＮＲＨ    式２
（式中、
Ｒｆは、式Ｆ（ＣＦ２ＣＦ）ｎ（式中、ｎは１〜約１０である）を有するパーフルオロアルキル基またはその混合物であり、
ｘは１〜約１０である）
のものであることを特徴とする１に記載のコポリマー。
６．ｈ対（ｉ＋ｊ）のモル比が約５：９５から約２０：８０であり、分子量が少なくとも８００であることを特徴とする１に記載のコポリマー。
７．耐汚染性および耐汚れ性を基材に付与する方法であって、下記の式１
【化４】
2008539309.tif 000004
（式中、
Ｄはアリールオレフィン、ビニルエーテル、アリルエーテル、α−オレフィンおよびジエンよりなる群から選択される少なくとも１種のビニルモノマーであり、
各Ｍは独立にＨ、ＮＨ４、Ｃａ、Ｍｇ、Ａｌ、または第Ｉ族金属であり、
ＲはＨ、Ｃ１〜Ｃ１６のアルキル基、またはアリールアルキル基であり、
Ｒｆは、全てフッ素化された直鎖または分岐のＣ２〜Ｃ２０の脂肪族基またはその混合物であって、任意選択的に少なくとも１個の酸素原子によって中断されており、
ｘは１〜約１０またはそれらの組合せであり、
ｋおよびｈはそれぞれ独立して正の整数であり、
ｉおよびｊはそれぞれ独立して正の整数であるか、またはｉがゼロでありｊが正の整数であり、
ｋ対（ｈ＋ｉ＋ｊ）のモル比が約３：１から約１：３であり、かつｈ対（ｉ＋ｊ）のモル比が約１：９９から約２２：７８となるようになっている）
のコポリマーを単一の工程で前記基材に塗布することを含むことを特徴とする方法。
８．前記コポリマーを繊維基材に、基材の約１００重量ｐｐｍから約１０００重量ｐｐｍで塗布することを特徴とする７に記載の方法。
９．前記コポリマーを塗布した後に前記基材を加熱することを特徴とする７に記載の方法。
１０．前記コポリマーを、界面活性剤、汚染防止剤、防汚剤、撥水剤、撥油剤、帯電防止剤、抗微生物剤、軟化剤、酸化防止剤、耐光剤、耐変色剤、または水が存在する状態で塗布することを特徴とする７に記載の方法。
１１．１または６に記載のコポリマーが塗布されていることを特徴とする基材。